(57)【要約】【課題】  積雪に対して滑雪効果を有する粘着テープを提供する。【解決手段】  熱可塑性樹脂製延伸糸条を織成してなる織布クロスの両面に熱可塑性樹脂製ラミネート層を設けたテープ基材の裏面に感圧接着剤層を設けてなる粘着テープであって、表面のラミネート層に脂肪酸アミド層を０．０５〜１．０重量％を配合させることにより、粘着テープ上の積雪に対して滑雪効果を有し、積雪することを防止できるものであって、農業用ハウスフイルムの接合に好適に用いられる。【選択図】    なし【特許請求の範囲】
【請求項１】
熱可塑性樹脂製延伸糸条を織成してなる織布クロスの両面に熱可塑性樹脂製ラミネート層を設けたテープ基材の裏面に感圧接着剤層を設けてなる粘着テープであって、表面のラミネート層に脂肪酸アミド層を０．０５〜１．０重量％を配合せしめてなることを特徴とする滑雪粘着テープ。
【発明の詳細な説明】
【技術分野】
【０００１】
本発明は、積雪寒冷地のビニルハウス等に用いる複数の幅狭合成樹脂フィルムを幅方向に重ね合わせて貼り合わせるのに用いられる滑雪効果を有する滑雪粘着テープに関する。
【背景技術】
【０００２】
従来より、ビニルハウスやトンネル等の農業用施設内で促進栽培、抑制栽培する方法が行われているが、このハウスの大型化に伴い、広幅の合成樹脂フィルムが求められている。この幅広合成樹脂フィルムは、複数の幅狭合成樹脂フィルム、例えば、塩化ビニル系樹脂、ポリエチレン、エチレン−酢酸共重合体、ポリエステル等の合成樹脂フィルムを幅方向に接続した幅広のものとして製造され、その際には、幅狭合成樹脂フィルムの端縁部同士を相互に一定幅で重ね合わせ、その重なり箇所を高周波融着、超音波接着や熱融着などで接合して、所望の幅のフイルムを得ていた。この方法は、フイルムを接合させるために、融着装置や接着装置が必要である。また、複数のフイルムを接合させるために、現場で直接に粘着テープを用いて、フイルムを接合させる簡便な方法も知られている。
【０００３】
しかしながら、ビニルハウスのフイルム表面には、アクリル樹脂、アクリル酸アルキルエステル、フッ化ビニリデン樹脂、フッ素樹脂などが表面コーテング処理されており（特許文献１〜４）、このビニルハウスを積雪寒冷地で使用した場合、このフイルム表面のコーテング処理が積雪に対して滑雪効果があり、フイルム上に積雪することが防止できるが、粘着テープによる貼り合わせ部分では、積雪に対して滑雪効果がなく、粘着テープ上に積雪するため、雪かきの道具や機械類を用いて除雪作業を行わなければならないという問題点があった。
【０００４】
【特許文献１】特開平５−３３６８５０号公報（２頁）
【特許文献２】特開平７−１０８６５７号公報（２頁）
【特許文献３】特開平７−２９９８６７号公報（２頁）
【特許文献４】特開２００２−１８００３５公報（２頁）
【発明の開示】
【発明が解決しようとする課題】
【０００５】
本発明は、上記の問題点に着目してなされたもので、積雪に対して滑雪効果を有する粘着テープを提供することを目的とする。
【課題を解決するための手段】
【０００６】
本発明の要旨は、熱可塑性樹脂製延伸糸条を織成してなる織布クロスの両面に熱可塑性樹脂製ラミネート層を設けたテープ基材の裏面に感圧接着剤層を設けてなる粘着テープであって、表面のラミネート層に脂肪酸アミド層を０．０５〜１．０重量％を配合せしめてなることを特徴とする滑雪粘着テープ、に存する。
【発明の効果】
【０００７】
本発明の滑雪粘着テープは、熱可塑性樹脂製延伸糸条を織成してなる織布クロスの両面に熱可塑性樹脂製ラミネート層を設けたテープ基材の裏面に感圧接着剤層を設けてなる粘着テープであって、表面のラミネート層に脂肪酸アミド層を０．０５〜１．０重量％を配合させることにより、粘着テープ上の積雪に対して滑雪効果を有し、積雪することを防止できるものであって、農業用ハウスフイルムの接合に好適に用いられる。
【発明を実施するための最良の形態】
【０００８】
以下、本発明を詳細に説明する。
本発明において、粘着テープ基布として熱可塑性樹脂製延伸糸条に用いられる熱可塑性樹脂としては、ポリオレフィン、ポリ塩化ビニル、ポリスチレン、ポリエチレンテレフタレートなどのポリエステル、ナイロンなどのポリアミド等を挙げることができる。
ポリオレフィンとしては、高密度ポリエチレン、直鎖状低密度ポリエチレン、低密度ポリエチレン、エチレン−酢酸ビニル共重合体、エチレン−アクリル酸エチル共重合体などのポリエチレン系樹脂や、ポリプロピレン、プロピレン−エチレン共重合体などのポリプロピレン系樹脂などが用いられる。これらのうちでは、延伸糸状の形成性が容易で、機械的特性に優れた高密度ポリエチレン、ポリプロピレンが好ましい。
【０００９】
上記延伸糸条の形態としてはモノフィラメントやフラットヤーンなどが使用できる。このうち、柔軟性があり、成形性に優れ、且つ、平滑なクロスを形成し易いフラットヤーンが好ましい。
フラットヤーンの場合には、例えば、ポリオレフィン系樹脂を用いてＴダイフラット法またはインフレーション法によりフィルムを成形し、冷却後細幅にスリットし、加熱延伸して得られるものである。ここで成形するフラットヤーンとしては、経糸として好ましくは延伸倍率は２〜８倍、単糸繊度は５０〜２００デシテックス（以下、ｄｔと略す）であり、緯糸として好ましくは延伸倍率は５〜１５倍、単糸繊度は１５０〜６００ｄｔである。
【００１０】
粘着テープ基布としては、上記フラットヤーンを経糸と緯糸としてスルーザー型織機やウォータージェットルームなどの織機で織成されて基布となるが、その打込密度としては、経糸として３０〜６０本／インチ、緯糸として１０〜３０本インチの範囲であり、経糸／緯糸の比率としては１／３〜１／２の範囲が望ましい。
【００１１】
本発明において、上記基布の両面には、テープ基材の表面平滑性と経緯糸の緊縛のため、ラミネート被覆層が積層される。ラミネート被覆層としては、フラットヤーンの主成分と同種或いは同類の熱可塑性樹脂が好適に採用される。
【００１２】
ラミネート法としては、押出ラミネート法、ドライラミネート法、熱圧着ラミネート法など公知技術が採用できるが、押出ラミネート法による場合には、織成組織内部に浸透して強靱な被覆層とするためにラミネート樹脂を溶融状態で積層でき、さらに、高速加工もできるので好ましい。上記ラミネート被覆層の厚みは任意であるが、１５〜４０μmとすることが好ましい。
【００１３】
本発明において、こうして得られるテープ基材の表面のラミネート被覆層面に脂肪酸アミドを配合して、粘着テープ表面に積雪に対して滑雪効果がを付与させるものである。
脂肪酸アミドとしては、例えば融点が５０〜２００℃の脂肪酸アミド化合物が使用される。脂肪酸アミド化合物としては、例えば、飽和脂肪酸アミド、不飽和脂肪酸アミド、ビス脂肪酸アミドなどが挙げられ、具体例としては、ベヘニン酸アミド、ステアリン酸アミド、パルミチン酸アミド、ラウリル酸アミド、エルカ酸アミド、オレイン酸アミド、メチレンビスステアリン酸アミド、メチレンビスベヘニン酸アミド、メチレンビスオレイン酸アミド、エチレンビスステアリン酸アミド、エチレンビスベヘニン酸アミド、エチレンビスオレイン酸アミド、ヘキサメチレンビスステアリン酸アミド、ヘキサメチレンビスベヘニン酸アミド、ヘキサメチレンビスオレイン酸アミド、オクタメチレンビスエルカ酸アミドなどが
挙げられ、ステアリン酸アミド、パルミチン酸アミド、ベヘン酸アミドなどの飽和脂肪酸アミドや、オレイン酸アミド、エルカ酸アミドなどの不飽和脂肪酸アミドなどの高級脂肪酸アミドが好ましい。、
また、脂肪酸アミドに脂肪酸の多価アルコールエステル、金属石けん類、ワックス等を併用すると滑雪効果が長時間持続できるので望ましい。
【００１４】
上記脂肪酸アミドの配合割合は、ラミネート層に対して５００ｐｐｍ〜１重量％の範囲で、好ましくは１０００〜５０００ｐｐｍの範囲である。脂肪酸アミドの配合量が５００ｐｐｍ未満では滑性効果が不十分となり、また、１重量％を越えると滑性が過剰となりシートの取扱いが困難となり望ましくない。
【００１５】
こうして得られるテープ基材の裏層のラミネート被覆層面に感圧接着剤層を形成して粘着テープとなるものであり、感圧接着剤はアクリル系、シリコン系、ビニル系、天然ゴム系、合成ゴム系など公知のものを採用して、各用途により所定目付量塗布すればよい
【００１６】
本発明に用いられる合成樹脂には、本発明の趣旨を逸脱しない範囲において、酸化防止剤、紫外線吸収剤、光安定剤、滑剤、帯電防止剤、顔料、難燃剤、無機充填剤、核剤等の通常用いられる添加剤を配合してもよい。
【００１７】
実施例１：
高密度ポリエチレン（ＭＦＲ＝１.２ｇ／１０分、Ｔｍ＝１３０℃）を用いて、インフレーション法によりフィルムを形成し、冷却してスリット後延伸温度１２０℃、アニーリング温度１２５℃で熱板接触式延伸法にて６倍延伸で繊度１００ｄのフラットヤーンを得て経糸とした。また、同様にして４倍延伸で繊度３００ｄのフラットヤーンを得て緯糸とした。これら経糸および緯糸を使用して、スルザー織機により打込密度を経糸は４６本／インチ、緯糸は１８本／インチとして織成してフラットヤーン織布を得た。
このフラットヤーン織布の表面に、低密度ポリエチレン（ＭＦＲ＝１５ｇ／１０分、密度＝０.９１８ｇ／ｃｍ3、Ｔｍ＝１０４℃）にエルカ酸アミド１５００ｐｐｍを配合した組成物を使用して、溶融押出温度２９０℃で押出ラミネート法で、厚さ各３５μｍのラミネート層を設けてテープ基材を形成した。また、織布に裏面には、低密度ポリエチレン（ＭＦＲ＝１５ｇ／１０分、密度＝０.９１８ｇ／ｃｍ3、Ｔｍ＝１０４℃）を溶融押出温度２７０℃で押出ラミネート法で、厚さ各２５μｍのラミネート層を設けてテープ基材を形成した。このテープ基材の裏面にコロナ放電処理後、ブチルゴム系の感圧接着剤を塗布して粘着テープを得た。
こうして得られた滑雪粘着テープを用いて、塩化ビニル樹脂フイルムのビニルハウス２枚貼り合わせたものを積雪寒冷地の屋外に展張して、積雪状態を調査したところ、ビニルハウスフイルム上及び粘着テープ上には、積雪が見られなかった。なお、上記粘着テープ上に５ｃｍの積雪した状態で実験台を傾斜させ、雪が滑り始める（滑雪する）角度を測定したところ、外気温が−６℃では２．５°であり、また、−２５℃では７．５°であった。
【００１８】
比較例１：
実施例１において、フラットヤ−ン織布の表面に、低密度ポリエチレンにエルカ酸アミドを添加せずに、押出ラミネート法で、厚さ各３５μｍのラミネート層を設けたこと以外は同様にして行った。この粘着テープを用いて実施例１と同様にして行ったところ、粘着テープ上に積雪がみられ、滑雪効果は見られなかった。なお、上記粘着テープ上に５ｃｍ積雪した状態で実験台を傾斜させ、雪が滑り始める（滑雪する）角度を測定したところ、外気温が−６℃では、１８°傾斜させても滑雪効果は見られなかった。